(57)【要約】本発明は、金属表面を一時的に保護し潤滑性にするための油組成物の使用に関し、前記組成物は、少なくとも１種類の飽和または不飽和のＣ≦１８脂肪酸トリグリセリド（化合物Ａ）の少なくとも３０％と、少なくとも６０重量％のオレイン酸含量を有する少なくとも１種類のＣ≦１８脂肪酸トリグリセリド（化合物Ｂ）の５から３０％と、Ｃ１〜Ｃ１２、好ましくは、Ｃ１〜Ｃ２の脂肪族アルコールとＣ≦１８脂肪酸との縮合によって誘導される少なくとも１種類のエステル（化合物Ｃ）の５から３０％と、場合によって、Ｃ≦１８脂肪酸とＣ２〜Ｃ６のモノアルカノールアミン、ジアルカノールアミンまたはトリアルカノールアミンとの縮合によって誘導される少なくとも１種類のアミド（化合物Ｄ）の５から２０％とを含有することを特徴とする。本発明はまた、対応する油組成物にも関する。【特許請求の範囲】
【請求項１】
金属表面を一時的に保護し潤滑性にするための油組成物の使用であって、前記組成物が、
−  少なくとも１種類の飽和または不飽和のＣ≦１８脂肪酸トリグリセリド（化合物Ａ）を少なくとも３０％と、
−  少なくとも６０重量％のオレイン酸含量を有する少なくとも１種類のＣ≦１８脂肪酸トリグリセリド（化合物Ｂ）を５から３０％と、
−  Ｃ１〜Ｃ１２、好ましくは、Ｃ１〜Ｃ２の脂肪族アルコールとＣ≦１８脂肪酸との縮合によって誘導される少なくとも１種類のエステル（化合物Ｃ）を５から３０％と、
−  場合によっては、Ｃ≦１８脂肪酸とＣ２〜Ｃ６のモノアルカノールアミン、ジアルカノールアミンまたはトリアルカノールアミンとの縮合によって誘導される少なくとも１種類のアミド（化合物Ｄ）を５から２０％含有することを特徴とする前記使用。
【請求項２】
化合物Ａ、ＢおよびＣの混合物が、１００未満のヨウ素価を有することを特徴とする請求項１に記載の使用。
【請求項３】
脂肪酸トリグリセリドが、天然の植物油またはグリセロールの１モルと脂肪酸または脂肪酸混合物の３モルとの反応によって得られる合成油のいずれかであることを特徴とする請求項１および２のいずれかに記載の使用。
【請求項４】
化合物Ａが、好ましくはオレイン酸トリグリセリド、リノール酸トリグリセリドおよびリシノール酸トリグリセリドから選ばれる不飽和脂肪酸トリグリセリドであることを特徴とする請求項１から３のいずれか一項に記載の使用。
【請求項５】
化合物Ａが、ラウリン酸トリグリセリド、ミリスチン酸トリグリセリド、パルミチン酸トリグリセリドおよびステアリン酸トリグリセリドから好ましくは選ばれる飽和脂肪酸トリグリセリドであることを特徴とする請求項１から３のいずれか一項に記載の使用。
【請求項６】
化合物Ａが、やし油のような飽和天然植物油であることを特徴とする請求項１から３および５のいずれか一項に記載の使用。
【請求項７】
化合物Ｂが、６０％から９０％のオレイン酸を含有する天然植物油であることを特徴とする請求項１から６のいずれか一項に記載の使用。
【請求項８】
化合物Ｂが、遺伝子組み換え植物油であることを特徴とする請求項１から６のいずれか一項に記載の使用。
【請求項９】
遺伝子組み換え植物油が、ベニバナ油、菜種油、ひまわり油、大豆油またはパーム油のそれら自身またはそれらの混合物の１つに由来することを特徴とする請求項８に記載の使用。
【請求項１０】
化合物Ｃが由来する脂肪酸が、オレイン酸、リノール酸、リノレン酸、リシノール酸、ラウリン酸、ミリスチン酸、パルミチン酸およびステアリン酸のそれら自身またはそれらの混合物から選ばれる脂肪酸であることを特徴とする請求項１から９のいずれか一項に記載の使用。
【請求項１１】
脂肪酸がリシノール酸を含むことを特徴とする請求項１０に記載の使用。
【請求項１２】
化合物Ｃが由来するアルコールが、メタノール、エタノール、イソプロパノール、エチルヘキサノールおよびペンタエリトリトールから選ばれることを特徴とする請求項１から１１の一項に記載の使用。
【請求項１３】
前記組成物が、化合物Ｃとしてオレイン酸イソプロピルまたは好ましくはリシノール酸メチルを含むことを特徴とする請求項１から１２のいずれか一項に記載の使用。
【請求項１４】
化合物Ｄが由来する脂肪酸が、請求項１０で規定した脂肪酸であることを特徴とする請求項１から１３のいずれか一項に記載の使用。
【請求項１５】
化合物Ｄが由来するアミンが、好ましくはジエタノールアミンであることを特徴とする請求項１〜１４のいずれか一項に記載の使用。
【請求項１６】
化合物Ｄがオレイン酸ジエタノールアミドであることを特徴とする請求項１から１５のいずれか一項に記載の使用。
【請求項１７】
化合物Ａを約４０％、化合物Ｂを約２０％および化合物Ｃを約４０％を含む組成物を使用することを特徴とする請求項１から１６のいずれか一項に記載の使用。
【請求項１８】
組成物が、化合物Ａを約４０％、化合物Ｂを約２０％、化合物Ｃを約３０％および化合物Ｄを約１０％を含むことを特徴とする請求項１から１７のいずれか一項に記載の使用。
【請求項１９】
油膜を、少なくとも１つの金属表面上に１ｇ／ｍ２のグラム数で塗布することを特徴とする請求項１から１８のいずれか一項に記載の使用。
【請求項２０】
前記金属表面が、コーティングを施してあるかまたはコーティングを施してなく、汚れをとった、熱間圧延または冷間圧延した鋼板であることを特徴とする請求項１から１９のいずれか一項に記載の使用。
【請求項２１】
金属表面を一時的に処理するための油組成物であって、
−  少なくとも１種類の飽和または不飽和のＣ≦１８脂肪酸トリグリセリド（化合物Ａ）を少なくとも３０％と、
−  少なくとも６０重量％のオレイン酸含量を有する少なくとも１種類のＣ≦１８脂肪酸トリグリセリド（化合物Ｂ）を５から３０％と、
−  Ｃ１〜Ｃ１２、好ましくは、Ｃ１〜Ｃ２の脂肪族アルコールとＣ≦１８脂肪酸との縮合によって誘導される少なくとも１種類のエステル（化合物Ｃ）を５から３０％と、
−  Ｃ≦１８脂肪酸とＣ２〜Ｃ６のモノアルカノールアミン、ジアルカノールアミンまたはトリアルカノールアミンとの縮合によって誘導される少なくとも１種類のアミド（化合物Ｄ）を５から２０％を含有することを特徴とする前期組成物。
【請求項２２】
化合物Ａ、Ｂ、ＣおよびＤが、請求項１から１６で規定したものであることを特徴とする請求項２１に記載の組成物。
【請求項２３】
前記組成物が、化合物Ａを約４０％と、化合物Ｂを約２０％と、化合物Ｃを約３０％と、化合物Ｄを約１０％とを含むことを特徴とする請求項２１または２２に記載の組成物。
【請求項２４】
前記組成物が、やし油（化合物Ａ）を少なくとも３０％と、オレイン酸ひまわり油（化合物Ｂ）を５〜３０％と、リシノール酸メチル（化合物Ｃ）を５〜３０％と、オレイン酸ＤＥＡ（化合物Ｄ）を１０％とを含むことを特徴とする請求項２１、２２または２３に記載の組成物。
【請求項２５】
請求項１から２０のいずれか一項に記載したようにして得られた金属部品であって、その表面の少なくとも１つが前記油組成物で被覆されている金属部品。
【発明の詳細な説明】
【０００１】
本発明は、潤滑性および耐食性を与えるための金属表面の一時的な処理のための油組成物の使用にかかるものである。本発明の対象はまた、対応する組成物である。
【０００２】
金属表面にすぐれた摩擦特性とすぐれた耐食性を付与するために処理することは、鉄鋼業に携わる者にとっては不変の重大関心事である。この目的を果たすために、多くの対応する処理調合物が既に開発されている。
【０００３】
通常は、研磨ステップの直後、金属表面は、鉱物油および添加剤に基づく組成物の１〜１．５ｇ／ｍ２の層を塗布することによって一時的な腐食保護を施す。これら鉱物油を素材とする組成物がもつ潤滑特性は不十分であるため、最適条件下で引抜き加工によって成形するためには、その前に金属表面に潤滑性を付与する油状の第２層を塗布する必要がある。
【０００４】
金属表面に２回連続して油層を塗布すると、表面処理ステップの生産性が減少する。
【０００５】
そのうえ、鉱物油は毒性がありおよび生分解性が低い故に環境規制の新たな基準に対応しない。このため当業者が植物または動物の天然油組成物に依存、それによって目下施行中の毒性および生分解性基準に合致させようとしている。しかしながら、現在まで、候補となる油組成物は室温で液体でない点が点であり、当業者は金属表面への塗装前に油組成物を加熱するか、または溶解した油を使用する必要がある。
【０００６】
本発明の目的は、前述の目的の全てに合致しうる室温で液体である全て生分解性油からなる油組成物を提供することであって、これらは潤滑性および腐食保護のための金属表面の一時的な処理を意図する。
【０００７】
より具体的には、本発明の第１の対象は、金属表面を一時的に保護し潤滑性にするための油組成物の使用であって、前記組成物は、
−  少なくとも１種類の飽和または不飽和のＣ≦１８脂肪酸トリグリセリド（化合物Ａ）の少なくとも３０％と、
−  少なくとも６０重量％のオレイン酸含量を有する少なくとも１種類のＣ≦１８脂肪酸トリグリセリド（化合物Ｂ）の５から３０％と、
−  Ｃ１〜Ｃ１２、好ましくは、Ｃ１〜Ｃ２の脂肪族アルコールとＣ≦１８脂肪酸との縮合によって誘導される少なくとも１種類のエステル（化合物Ｃ）の５から３０％と、
−  場合によって、Ｃ≦１８脂肪酸とＣ２〜Ｃ６のモノアルカノールアミン、ジアルカノールアミンまたはトリアルカノールアミンとの縮合によって誘導される少なくとも１種類のアミド（化合物Ｄ）の５から２０％とを含有することを特徴とする。
【０００８】
本発明者等により、本発明による組成物、すなわち、成分Ａ、Ｂ、Ｃ、および適切な場合は、Ｄを組み合わせたものが、圧延前または引抜き加工前の金属表面の前処理剤として使用すると以下の理由、すなわち、
−  その組成物が、生分解性であること、
−  その組成物が、そのままで、それを加熱または溶解する必要なく使用できること、
−  この組成物が、低圧高圧潤滑および腐食保護の両方に有効であること、
−  処理した金属表面は洗浄が容易であること、
−  その組成物が安定であって、その洗浄性は時間が経っても低下しないこと、
−  その組成物が従来の圧延油または引抜油と相容性であること、および
−  その組成物が油の静電吹き付け装置で薄い層として容易に塗装できること、
によって特に有利であることが証明されることが明らかになった。
【０００９】
化合物Ａと化合物Ｂは、Ｃ≦１８脂肪族炭化水素基を有する脂肪酸トリグリセリドに由来し、天然の植物油またはグリセロールの１モルと脂肪酸または脂肪酸混合物の３モルとの反応によって得られる合成油のいずれかである。
【００１０】
より好ましくは、使用する脂肪酸トリグリセリドは、生分解性組成物を得るために天然の植物油から採取される。
【００１１】
化合物Ａとして使用することができるトリグリセリドを特徴する脂肪酸を示すものとしては、
−  ラウリン酸（Ｃ１２）、ミリスチン酸（Ｃ１４）、パルミチン酸（Ｃ１６）およびステアリン酸（Ｃ１８）等の飽和脂肪族酸、
−  オレイン酸（Ｃ１８−不飽和基１個）、リノール酸（Ｃ１８−不飽和基２個）およびリノレン酸（Ｃ１８−不飽和基３個）等の不飽和脂肪族酸、および
−  リシノール酸（Ｃ１８−不飽和基１個）等のヒドロキシ酸、
を特に挙げることができる。
【００１２】
化合物Ｂは、それ自身が、好ましくは、少なくとも６０％のオレイン酸含量を有する脂肪酸トリグリセリドである。
【００１３】
オレイン酸は植物油中にかなりの割合で天然に存在し得る。これに関しては、６５〜８５％のオレイン酸を天然で含有するオリーブ油を挙げることができる。しかしながら、大豆油、菜種油、ベニバナ油、パーム油またはひまわり油等の植物油はずっと低いオレイン酸含量を有しており、これらの含量は、およそ２５〜６０％である。
【００１４】
上記の植物油をオレイン酸リッチにするためには、これらの油を抽出する植物を通常の方法を用いる交雑によって遺伝子組み換えをする。これらの遺伝子組み換え油中のオレイン酸含量は、十分に増加し、それらは全体の脂肪酸含量のおよそ６０〜９０％、好ましくは、６５〜８５％である。
【００１５】
いわゆるオレイン酸ひまわり油などのこれらの遺伝子組み換え植物油を、好ましくは、化合物Ｂとして選択する。
【００１６】
化合物Ｃについては、これは、好ましくは、脂肪酸のアルコールとの縮合に基づく脂肪酸のモノエステルまたはポリエステルである。
【００１７】
化合物Ｃに導く脂肪酸は、化合物Ａの場合に既に述べた脂肪酸から選ぶ。
【００１８】
アルコールに関しては、これらは、
−  メタノール（Ｃ１）、エタノール（Ｃ２）、イソプロパノール（Ｃ３）およびエチルヘキサノール（Ｃ８）等の１個のＣ１〜１２ヒドロキシ官能基を有する脂肪族アルコール、および
−  いくつかのヒドロキシ官能基を有するＣ１〜Ｃ１２脂肪族アルコール、より具体的には、たとえばペンタエリトリトールなどのＣ５ポリオールから選択する。
【００１９】
本発明によれば、使用できる代表的な脂肪酸エステルとしては、特にオレイン酸イソプロピル、リシノール酸メチルおよびオレイン酸エチルヘキシルが挙げられ、脂肪酸ポリエステルについては、ペンタエリトリトールオレイン酸ジエステルおよびペンタエリトリトールオレイン酸テトラエステルが挙げられる。
【００２０】
化合物Ａ、Ｂ、Ｃの選択は、Ａ−Ｂ−Ｃ組成物におけるそれらのそれぞれの相乗効果に依存する。
【００２１】
たとえば、化合物Ａは、その低圧潤滑性および洗浄性が容易な点で特に有利であり、化合物Ｂは、そのすぐれた高圧潤滑性のために選択し、最後に化合物Ｃは、洗浄性、高圧および低圧潤滑性に関して十分な特性を有するが、Ａ−Ｂ−Ｃ組成物の耐食性の改良に寄与する。
【００２２】
化合物Ａ、Ｂ、Ｃは、それらの混合物のヨウ素価が１００未満となるように選ぶのが有利である。
【００２３】
ヨウ素価とは、脂肪１００ｇ当りに固着されるヨウ素をグラムで表した量である。ヨウ素価が高いほど脂肪または脂肪混合物が所有する不飽和基の数が多い。
【００２４】
実際は、このヨウ素価の値は、不飽和の程度に関して妥協が得られるように調節する。
【００２５】
脂肪分子鎖の二重結合に酸素が反応することに起因する不飽和脂肪酸の酸化によりアリルヒドロペルオキシドが形成され、それが分解してアルデヒド、ケトンおよびアルコール等の二次生成物になる問題を、最小限にしてできるかぎり避けるためには、化合物Ａ、Ｂ、Ｃの混合物は不飽和基数を可能な限り低くするのが望ましい。
【００２６】
しかしながら、脂肪酸の不飽和の数量が低過ぎると、得られたＡ−Ｂ−Ｃ混合物は金属表面に室温で容易に塗装するには流動性が不十分となる。大抵はそれを加熱するかそれを溶解するかのいずれかが必要である。この流動性の欠如は、ヨウ素価が２０より大きければ克服される。
【００２７】
その結果、上記の２つの基準を満足することが可能な、すなわち、脂肪酸の酸化の問題を避けるために十分には低く、一方でＡ−Ｂ−Ｃ混合物が室温で液体である不飽和基数を保証するヨウ素価に調節することが必要である。したがって、Ａ−Ｂ−Ｃ混合物のヨウ素価は、好ましくは、２０から１００の間である。
【００２８】
さらに、本発明者等は、アミドからなる第４の成分ＤをＡ−Ｂ−Ｃ組成物に加えることによって潤滑性および耐食性がさらに改良されることを見出した。
【００２９】
本発明によれば、使用できる代表的な化合物Ｄは、脂肪酸とアミンの縮合によって誘導されるアミドを挙げることができる。
【００３０】
化合物Ｄに導く脂肪酸は、化合物Ａの場合に既に記載した脂肪酸から選択する。
【００３１】
アミンは、Ｃ２〜Ｃ６の、モノアルカノールアミン、ジアルカノールアミンおよびトリアルカノールアミンから選択する。
【００３２】
本発明の対象はまた、金属表面の一時的処理のための油組成物であって、前記組成物は、
−  少なくとも１種類の飽和または不飽和のＣ≦１８脂肪酸トリグリセリド（化合物Ａ）の少なくとも３０％と、
−  少なくとも６０重量％のオレイン酸含量を有する少なくとも１種類のＣ≦１８脂肪酸トリグリセリド（化合物Ｂ）の５から３０％と、
−  Ｃ１〜Ｃ１２、好ましくは、Ｃ１〜Ｃ２の脂肪族アルコールとＣ≦１８脂肪酸との縮合によって誘導される少なくとも１種類のエステル（化合物Ｃ）の５から３０％と、
−  Ｃ≦１８脂肪酸とＣ２〜Ｃ６のモノアルカノールアミン、ジアルカノールアミンまたはトリアルカノールアミンとの縮合によって誘導される少なくとも１種類のアミド（化合物Ｄ）の５から２０％とを含有することを特徴とする。
【００３３】
本発明による使用および／または組成物のいずれにおいても、化合物Ａ、Ｂ、ＣおよびＤは、それぞれすべて上記の基準を満たすように選択する。
【００３４】
より好ましくは、化合物Ａの脂肪酸は、ラウリン酸、ミリスチン酸、パルミチン酸およびステアリン酸から選ばれる飽和脂肪族酸（ヨウ素価１〜２０）である。
【００３５】
本発明の好ましい態様によれば、やし油の形でそれを使用することが選ばれる。全ての脂肪と同様に、やし油は、その脂肪酸とグリセロールの間のトリグリセリドの混合物からなっている。やし油の脂肪酸組成は、以下の通り、すなわち、ラウリン酸（Ｃ１２：０）４６％、ミリスチン酸（Ｃ１４：０）１８％、パルミチン酸（Ｃ１６：０）１０％、および、オレイン酸（Ｃ１８：１）７％である。
【００３６】
化合物Ｂは、遺伝子組み換えによってオレイン酸を豊富にしたひまわり油が好ましい。これは以後オレイン酸ひまわり油と呼ぶ。その脂肪酸組成は以下の通り、すなわち、オレイン酸（Ｃ１８：１）８０％、リノール酸（Ｃ１８：２）９％、ステアリン酸（Ｃ１８：０）５％、および、パルミチン酸（Ｃ１６：０）３％、である。
【００３７】
化合物Ｃとしては、脂肪酸モノエステルを選択するのが有利である。
【００３８】
本発明の好ましい実施形態によれば、脂肪酸モノエステルはオレイン酸イソプロピルおよびリシノール酸メチルから選択する。
【００３９】
より好ましくは、脂肪酸モノエステルはリシノール酸メチルである。
【００４０】
化合物Ｄについては、使用する脂肪酸は、好ましくは、オレイン酸およびラウリン酸である。
【００４１】
本発明の好ましい実施形態によれば、アミンはジアルカノールアミンである。
【００４２】
より好ましくは、使用するジアルカノールアミンはジエタノールアミンである。
【００４３】
本発明の好ましい態様によれば、使用するアミドはオレイン酸ジエタノールアミン（オレイン酸ＤＥＡ）である。
【００４４】
本発明の好ましい態様によれば、組成物は、化合物Ａの約４０％、化合物Ｂの約２０％および化合物Ｃの約４０％を含む。
【００４５】
より好ましくは、組成物は、化合物Ａの約４０％、化合物Ｂの約２０％、化合物Ｃの約３０％および化合物Ｄの約１０％を含む。
【００４６】
全く同時に、洗浄性があり、高圧時および低圧時の潤滑性があり、かつ耐食性である油組成物を得るためには、その組成物は、好ましくは、やし油（化合物Ａ）の少なくとも３０％と、オレイン酸ひまわり油（化合物Ｂ）の５〜３０％と、リシノール酸メチル（化合物Ｃ）の５〜３０％と、オレイン酸ＤＥＡ（化合物Ｄ）の０〜２０％とを含む。
【００４７】
特許請求した組成物の場合は、これは一般的に、化合物Ａの約４０％と、化合物Ｂの約２０％と、化合物Ｃの約３０％と、化合物Ｄの約１０％とを含む。より好ましくは、この組成物は、やし油（化合物Ａ）の少なくとも３０％と、オレイン酸ひまわり油（化合物Ｂ）の５〜３０％と、リシノール酸メチル（化合物Ｃ）の５〜３０％と、オレイン酸ＤＥＡ（化合物Ｄ）の１０％とを含む。
【００４８】
本発明の好ましい実施形態によれば、少なくとも１種類の酸化防止剤をＡ−Ｂ−ＣまたはＡ−Ｂ−Ｃ−Ｄ油組成物と組み合わせる。
【００４９】
組成物は、好ましくは、少なくとも１種類の酸化防止剤の０〜１％を含む。この酸化防止剤は、ジフェニルアミン誘導体等の一定の芳香族アミン類、単量体フェノールまたは二量体フェノールなどのＢＨＴ類（厳密にはヒンダードフェノール類）、チオエーテル類またはホスファイト類から選ぶことができる。
【００５０】
本発明の他の好ましい実施形態によれば、少なくとも１種類の腐食抑制剤をＡ−Ｂ−ＣまたはＡ−Ｂ−Ｃ−Ｄ油組成物と組み合わせる。
【００５１】
組成物は、好ましくは、少なくとも１種類の腐食抑制剤を０．５と５％の間で含む。この腐食抑制剤は、ジアルキルベンゼンスルホン酸カルシウム、ジノナールナフタレンスルホン酸カルシウム、ジドデシルベンゼンスルホン酸カルシウム等のスルホン酸塩およびスルホン酸エステル、コハク酸ハーフエステル等のコハク酸誘導体、イミダゾリン、ハーフイミドまたはＮ−アシルサルコシン誘導体、脂肪酸アミドおよびイミド、安息香酸ナトリウムおよびセバシン酸ナトリウム、長鎖脂肪族アミンおよびアミンと脂肪酸に基づく化合物または脂肪酸酢酸エステルから選ぶことができる。
【００５２】
Ａ−Ｂ−ＣまたはＡ−Ｂ−Ｃ−Ｄ油組成物は、油静電吹き付け装置を用いて吹き付けることにより、０．５〜３ｇ／ｍ２、好ましくは、１ｇ／ｍ２のグラム数の薄層として金属表面に塗布する。
【００５３】
一時的腐食保護のために従来の鉱物油の１つで被覆した金属表面は油っこい外観を有しているが、およそ１ｇ／ｍ２のグラム数のＡ−Ｂ−ＣまたはＡ−Ｂ−Ｃ−Ｄ組成物で被覆した金属表面は、適度に乾燥した外観を有する。この乾燥した外観は、処理した金属表面を取り扱いかつ／または成形する作業場を清潔にする点で特に有利である。
【００５４】
本発明に関連して、「金属部品」の語は、熱間圧延して汚れをとった鋼板、冷間圧延した後汚れをとった鋼板、およびめっき鋼板、たとえば、電気亜鉛めっき鋼板または溶融亜鉛めっき鋼板などを意味するものと理解されたい。
【００５５】
本発明による油組成物処理すべき金属部品へのの塗装に関しては、適当な従来の方法、すなわち、吹き付け、浸漬、コーティングまたはスピンオン技術のいずれかによって行うことができる。この油組成物は、室温の金属部品および高温（４０〜８０℃）の金属部品の両方に塗装する。そのように処理した部品は次に加熱して２０℃から１５０℃の温度にすることによって乾燥させることができる。
【００５６】
本発明の第３の対象は、本発明による処理をした金属部品であって、その部品の表面の少なくとも１つは本発明による油組成物の皮膜で被覆されている。
【００５７】
装置および方法
１．化合物Ａ
化合物Ａは、比較的短い飽和の分子鎖を有する脂肪酸、
ラウリン酸（Ｃ１２：０）４６％、
ミリスチン酸（Ｃ１４：０）１８％、
パルミチン酸（Ｃ１６：０）１０％、
オレイン酸（Ｃ１８：１）７％
のトリグルセリドからなるやし油を選択した。
【００５８】
２．化合物Ｂ
化合物Ｂは、オレイン酸ひまわり油またはエデノール（Ｅｄｅｎｏｌ）（菜種脂肪酸メチルエステル）を使用した。オレイン酸ひまわり油の脂肪酸組成は、次の通りであった。
オレイン酸（Ｃ１８：１）８３％
リノール酸（Ｃ１８：３）９％
ステアリン酸（Ｃ１８：０）５％
パルミチン酸（Ｃ１６：０）３％
エデノール（Ｅｄｅｎｏｌ）をとった菜種油の脂肪酸組成は、次の通りであった。
リシノール酸（Ｃ１８：１，ＯＨ）９０％
リノール酸（Ｃ１８：３）３％
オレイン酸（Ｃ１８：１）３％
【００５９】
３．化合物Ｃ
化合物Ｃは、リシノール酸メチルとした。
【００６０】
４．化合物Ｄ
化合物Ｄは、オレイン酸ジエタノールアミン（オレイン酸ＤＥＡ）とした。
【００６１】
５．腐食抑制剤
【００６２】
６．酸化防止剤
油組成物は、安定しており、室温で液体であった。他に指示がない限り、記載した組成物は４０℃に加熱した板上に吹き付けによって１ｇ／ｍ２で塗装し、次いで室温で２４時間乾燥した。金属としては、汚れをとった熱間圧延鋼を使用した。
【００６３】
方法
１．試験した組成物の摩擦特性
２００から２０００ｄａＨに変化する圧力下で１ｃｍ２の面積を有する高速度鋼製の道具を用いてワンパスの摩擦試験を行った。
【００６４】
試験片は、酸洗いした厚さ１．７ｍｍの熱間ＢＳ２シートから採取した。
【００６５】
摩擦試験は、次のやり方で行った：
試験装置は、それ自体知られているタイプの平面対平面の摩擦計とした。
【００６６】
試験片は、試験片の上を押す（または滑らす）ために１ｃｍ２の面積を有する高速度鋼製の２枚の板の間にクランプ力Ｆｓで挟んで試験した。
【００６７】
摩擦係数Ｎは、試験片を板同士の１８０ｍｍの全間隔Ｄを１０ｍｍ／Ｆｓの速度で移動させ、その間クランプ力Ｆｓを連続的に増大させて測定した。
【００６８】
２．腐食特性試験
厚さ２ｍｍの酸洗いした熱延Ｓ２３５鋼の試験片に様々な組成物を塗装して試験した。
【００６９】
次の試験を環境試験室内で行った。
【００７０】
−  高温・高湿サイクル試験（ＦＫＷ−ＤＩＮ  ５００１７  サイクル試験）
−  堅い束の輸送サイクル試験
【００７１】
２．１  高温・高湿腐食
試験片は、ＤＩＮ  ５００１７に準拠する環境試験室に入れ鋼板の巻きの外側の腐食または個別に切断した鋼板の腐食の条件をシミュレートすることにより試験した。
【００７２】
高温・高湿サイクルの詳細（１サイクル＝２４時間）を以下に示す。
【００７３】
−  ４０℃および９５〜１００％ＲＨ（相対湿度）で８ｈ
−  ２０℃および７５％ＲＨで１６ｈ
試験片は１個毎に垂直に吊るした。
【００７４】
試験の結果は試験片に腐食の痕跡が現れる前まで続いたサイクルの数を記録することによって得た。
【００７５】
２．２  輸送中の腐食
試験片は、鋼板の巻きまたは１枚づつの鋼板の束の芯の輸送段階における腐食条件をシミュレートして、４個の試験片を堅い束にして環境試験室に入れて試験をした。
【００７６】
サイクルの詳細（１サイクル＝３２時間）を以下に示す。
【００７７】
−  ４０℃および９５％ＲＨで１０ｈ
−  ２０℃および８５％ＲＨで４ｈ
−  −５℃および０％ＲＨで１０ｈ
−  ３０℃および８５％ＲＨで８ｈ
最初の試料の束は６サイクルの後、２番目の試料は１２サイクルの後束を開き、試験片の界面の腐食の状態を観察した。
【００７８】
この腐食の状態を以下の評点に従って分類した。
【００７９】
−  ０：くぼみなし
−  ０．２５：くぼみ１個
−  ０．５：くぼみ２個
−  ０．７５：くぼみ３個
−  １：くぼみ＞３個
−  ２：軽微なくぼみ
−  ３：中位のくぼみ
−  ４：激しいくぼみ
−  ５：全体にいきわたったくぼみ
【００８０】
３．洗浄特性試験
処理した試料の洗浄性（湿潤面積％として）を以下の方法で評価した。
【００８１】
処理した試料を予め定めた条件下でアルカリ洗浄した。
【００８２】
処理した試料の洗浄しやすさを洗浄後の試料の濡れの程度で評価した。
【００８３】
洗浄浴は、以下の組成を有するものを使用した。
【００８４】
−  脱塩水
−  メタケイ酸ナトリウム（３５ｇ／ｌ）
−  リン酸三ナトリウム（１６ｇ／ｌ）
−  １０モルエトキシ化ノニルフェノール（４ｇ／ｌ）
−  ニトロ酢酸（２ｇ／ｌ）
試料をこの浴中に６０℃で３分間完全に浸し、その後、好ましくは、未処理水の浴中で１分間、次いで噴射する水で３０秒間すすいだ。
【００８５】
すすぎの後、試料はそれを４５℃の傾斜で保持して水切りし、３０秒間水切りした後の濡れたままの面積の百分率を測定した。
【００８６】
表面に水の膜の破れのないものを１００％洗浄されたものと見做し、その他は濡れをはじいたパーセントを１００％から差し引いて記録した。
【００８７】
この洗浄性試験は、塗装したばかりの試験片および１６０℃のオーブン中で１５分間人工的に経時させた試験片について行った。
【００８８】
実施例１
この実施例においては、本発明による調合物の性能を試験した。これは成分Ａとしてやし油を使用した調合物Ｉである。
【００８９】
本発明による調合物は、このやし油を、成分Ｂとしてのオレイン酸ひまわり油および成分Ｃとしてのリシノール酸メチルと共に使用した。その詳細な組成は以下の通りであった。
【００９０】
−  やし油  ４０％
−  リシノール酸メチル  ４０％
−  オレイン酸ひまわり油  ２０％
本発明によるこの組成物の性能は、高温・高湿サイクル、輸送試験、洗浄性および摩擦性について試験した。対応する結果を以下の表Ｉに示す。
【００９１】
この表はまた対照調合物の性能も含んでおり、その組成もまたこの表に示してある。
【００９２】
これらの様々な調合物すなわち対照調合物および本発明による調合物は、従来の鉱物油、クエーカー（ＱＵＡＫＥＲ）８０２１オイルと比較している。
【００９３】
【表１】
2004515564.tif 000002
【００９４】
これらの結果から、本発明による調合物のみが、輸送試験中の耐食性を除くすべての試験基準に十分に合致することが可能なことがわかる。
【００９５】
実施例２
この実施例では、Ａ−Ｂ−Ｃ組成物に化合物Ｄを加えたものの性能について試験した。
【００９６】
本発明によるＡ−Ｂ−Ｃ−Ｄ組成物の調合物ＩＩは、以下の通りである。
【００９７】
−  やし油  ４０％
−  ひまわり油  ２０％
−  リシノール酸メチル  ３０％
−  オレイン酸ＤＥＡ  １０％
前の例と同様にこの組成物の性能を、高温・高湿サイクル、輸送試験、洗浄性および摩擦性について試験した。
【００９８】
【表２】
2004515564.tif 000003
【００９９】
結果を分析すると、調合物ＩＩの中にオレイン酸ＤＥＡを１０％の量加えると、調合物ＩＩを被覆した鋼板の輸送試験に対する耐性が著しく改良されることがはっきりと示される。調合物Ｉを被覆した鋼板のくぼみの程度を示す評点は３であったが、一方、調合物ＩＩを被覆した鋼板は今やわずかに１である。
【０１００】
そのうえ、摩擦の面でもまた、摩擦係数が調合物Ｉの０．０８から調合物ＩＩでは０．０６になっており、改良されている。
【国際公開パンフレット】
2004515564.tif 000004
2004515564.tif 000005
2004515564.tif 000006
2004515564.tif 000007
2004515564.tif 000008
2004515564.tif 000009
2004515564.tif 000010
2004515564.tif 000011
2004515564.tif 000012
2004515564.tif 000013
2004515564.tif 000014
2004515564.tif 000015
2004515564.tif 000016
2004515564.tif 000017
2004515564.tif 000018
2004515564.tif 000019
2004515564.tif 000020
2004515564.tif 000021
2004515564.tif 000022
2004515564.tif 000023
2004515564.tif 000024
2004515564.tif 000025
【国際調査報告】
2004515564.tif 000026
2004515564.tif 000027
2004515564.tif 000028
2004515564.tif 000029
2004515564.tif 000030
2004515564.tif 000031